(57)【要約】【課題】人工歯に維持孔を性能よく形成することにある。【解決手段】維持孔８が、人工歯６を貫通する貫通孔であるとともに、維持孔８の内面が、切削痕を有さない滑らかな面とされている。【選択図】図３
2014147629.tif 000002
【特許請求の範囲】
【請求項１】
樹脂製の義歯床に取付け可能な人工歯であって、前記義歯床の成形時において、前記人工歯に設けた維持孔に前記義歯床の成形材料を侵入させることにより、前記義歯床に対して埋設状に取付け可能な構成とした人工歯において、
前記維持孔が、前記人工歯を貫通する貫通孔であるとともに、前記維持孔の内面が、切削痕を有さない滑らかな面とされている人工歯。
【請求項２】
レーザにて前記維持孔が形成されるとともに、
前記人工歯が、無機顔料とシリカの少なくとも一つにて形成される平均粒径１μｍ以下の粒状物を含有する樹脂製であって、０重量％以上４０重量％未満の前記無機顔料の粒状物と、０重量％以上２０重量％未満の前記シリカの粒状物を合計で０．１重量％以上４０重量％未満の範囲で含有する請求項１に記載の人工歯。
【請求項３】
０．１重量％以上４０重量％未満の範囲で架橋剤を添加させてなる請求項２に記載の人工歯。
【請求項４】
請求項１〜請求項３のいずれかの人工歯を複数又は単数有する有床義歯。
【請求項５】
レーザ光の照射方向に前記維持孔形成位置を対面させた状態で前記人工歯を保持可能であるとともに、前記レーザ光の通過可能な貫通孔部を備える型材を作成する第一工程と、
複数の前記型材を並べて配置するとともに、複数の前記型材にそれぞれ前記人工歯を配置する第二工程と、
複数の前記型材に対して前記レーザを順次対面させつつ、各型材に保持された前記人工歯に前記維持孔を形成する第三工程とを備えた請求項１〜請求項３のいずれかに記載の人工歯の製造方法。
【発明の詳細な説明】
【技術分野】
【０００１】
本発明は、維持孔（義歯床の成形材料の侵入を許容する貫通孔）を備えた人工歯及び有床義歯及び人工歯の製造方法に関する。
【背景技術】
【０００２】
この種の分野では、有床義歯（入れ歯）の耐久性向上の観点から、義歯床（樹脂製）からの人工歯の脱離を極力阻止できることが望ましい。例えば口腔内において人工歯が脱離した場合、さまざまの問題（誤飲や審美性の悪化等）が生じることから、早期の補修が求められる。
このため従来、人工歯の脱離を阻止する様々な試みがなされている。例えば人工歯の表面にプライマーを塗布して、義歯床（樹脂製）に化学的に接着させることにより、人工歯の脱落を低減することができる。しかしこの種の作業は繁雑であり、また塗布したプライマーが透明であることから塗布状態の確認がしにくい。このため製作者の技量に頼ることが多く、また塗布ムラが発生するなどして人工歯の取付け安定性に欠けることがあった。
【０００３】
また特許文献１に開示の技術では、ドリルを用いて、人工歯の並び方向に人工歯を貫通する貫通孔（維持孔）を形成する。
つぎに義歯床（樹脂製）の成形時において、人工歯に設けた維持孔に義歯床の成形材料を侵入させることにより、人工歯を義歯床に埋設状に取付ける。この公知技術によると、維持孔内で成形材料が固化することにより（アンカ作用を奏することにより）、義歯床に対する人工歯の取付け安定性を向上させることができる。
なお典型的な人工歯の頬舌方向の厚み寸法は比較的狭小であり、典型的には２ｍｍ〜５ｍｍ程度である。このため典型的な人工歯では、維持孔を形成するためのスペースに限りがあり（特に下顎前歯はスペース不足が顕著であり）、いきおい極小の維持孔を形成することとなる。
【先行技術文献】
【特許文献】
【０００４】
【特許文献１】特開２０１２−６５９２８号公報
【発明の概要】
【発明が解決しようとする課題】
【０００５】
しかし公知技術の構成（ドリルを用いた維持孔の形成）では、維持孔内面に切削痕（らせん状の凹凸）やバリが生ずる（図７（ｂ）を参照）。そして上述の維持孔（極小）にあっては、切削痕やバリが抵抗となり成形材料の流れを止めるなどして、維持孔への成形材料の侵入が不十分となることがあった。また切削加工時の振動により、人工歯にマイクロクラックが発生するなどして人工歯が破損しやすくなることがあった（強度不足となりがちであった）。
もっとも維持孔の径を大きくするなどして成形材料の侵入を促進させることもできる。しかし上述のように人工歯のスペースの関係から一定の限度があるとともに、維持孔の径を大きくすることにより人工歯自体の強度が低下して破折の原因となる。
本発明は上述の点に鑑みて創案されたものであり、本発明が解決しようとする課題は、人工歯に維持孔を性能よく形成することにある。
【課題を解決するための手段】
【０００６】
上記課題を解決するための手段として、第１発明の人工歯は、樹脂製の義歯床に取付け可能な人工歯である。そして本発明では、義歯床の成形時において、人工歯に設けた維持孔に義歯床の成形材料を侵入させることにより、義歯床に対して人工歯を埋設状に取付け可能である。この種の構成では、人工歯に維持孔を性能よく（例えば取付け安定性に優れるように）形成できることが望ましい。
そこで本発明では、上述の維持孔が、人工歯を貫通する貫通孔であるとともに、維持孔の内面が、切削痕を有さない滑らかな面とされている。このように本発明では、維持孔の内面が、切削痕を有さない滑らかな面であるため、義歯床の成形材料をスムーズに侵入させることができる（取付け安定性に優れる構成にできる）。
【０００７】
第２発明の人工歯は、第１発明の人工歯であって、レーザにて維持孔（切削痕を有さない滑らかな面を備えた維持孔）が形成される。
そこで本発明では、人工歯が、無機顔料とシリカの少なくとも一つにて形成される平均粒径１μｍ以下の粒状物を含有する樹脂製である。そして人工歯が、０重量％以上４０重量％未満の無機顔料の粒状物と、０重量％以上２０重量％未満のシリカの粒状物を合計で０．１重量％以上４０重量％未満の範囲で含有する。
本発明では、所定量の粒状物にて、レーザ照射時における人工歯の蒸散を促進させることができる（維持孔を性能よく形成することができる）。
【０００８】
第３発明の人工歯は、第２発明の人工歯において、０．１重量％以上４０重量％未満の範囲で架橋剤を添加させてなる。
本発明では、人工歯（粒状物を含有する樹脂製）を架橋構造とすることで、維持孔をさらに性能よく形成することができる。
【０００９】
第４発明の有床義歯は、第１発明〜第３発明のいずれかの人工歯（取付け安定性に優れる人工歯）を複数又は単数有する有床義歯である。
【００１０】
第５発明の人工歯は、第１発明〜第３発明のいずれかの人工歯の製造方法であり、下記の第一工程〜第三工程にて、人工歯に維持孔を効率よく形成できる。
第一工程：レーザ光の照射方向に維持孔形成位置を対面させた状態で人工歯を保持可能であるとともに、レーザ光の通過可能な貫通孔部を備える型材を作成する。
第二工程：複数の型材を並べて配置するとともに、複数の型材にそれぞれ人工歯を配置する。
第三工程：複数の型材に対してレーザを順次対面させつつ、各型材に保持された人工歯に維持孔を形成する。
【発明の効果】
【００１１】
本発明に係る第１発明によれば、人工歯に維持孔を性能よく形成することができる。また第２発明によれば、人工歯に維持孔をより性能よく形成することができる。また第３発明によれば、人工歯に維持孔を更に性能よく形成することができる。また第４発明によれば、有床義歯の性能を向上させることができる。そして第５発明によれば、維持孔を効率よく形成することができる。
【図面の簡単な説明】
【００１２】
【図１】有床義歯の斜視図である。
【図２】人工歯の側面図である。
【図３】有床義歯の概略断面図である。
【図４】人工歯の概略断面図である。
【図５】型材の斜視図であり、（ａ）は、第一型を図示し、（ｂ）は、第二型を図示する。
【図６】万能試験機の概略図である。
【図７】マイクロスコープにて維持孔内面を撮影して得た図であり、（ａ）は、本実施例にかかる維持孔内面の図であり、（ｂ）は、ドリルにて形成された維持孔内面の図である。
【発明を実施するための形態】
【００１３】
以下、本発明を実施するための形態を、図１〜図７を参照して説明する。なお図１では、便宜上、一部の人工歯にのみ符号を付す。
図１の有床義歯２は、樹脂製の義歯床４と、複数の人工歯６を有する（各部材の詳細は後述）。そして本実施例では、義歯床４の成形時において、人工歯６に設けた維持孔８（詳細後述）に義歯床４の成形材料を侵入させる（図３を参照）。こうして人工歯６を義歯床４に埋設状に取付けるのであるが、この種の構成では、人工歯６に維持孔８を性能よく（例えば取付け安定性に優れるように）形成できることが望ましい。
そこで本実施例では、後述の構成にて、人工歯６に維持孔８を性能よく形成することとした。以下、各構成について詳述する。
【００１４】
［義歯床］
義歯床４は、口腔内に装着可能な形状を有する部材（樹脂製）であり、総義歯または部分義歯として使用できる（図１を参照）。
例えば本実施例の義歯床４（総義歯）は、典型的に馬蹄形状を有しており、複数の人工歯６（後述）を馬蹄状に並べて取付けることができる（取付け方法は後述）。なお部分義歯としての義歯床（図示省略）では、馬蹄形状の一部をなす形状とすることができ、複数又は単数の人工歯６を取付けることができる。
ここで義歯床４の樹脂の種類は特に限定しない。この種の樹脂として、アクリル樹脂、ウレタン樹脂、ポリカーボネート樹脂、ポリエステル樹脂（ポリエチレンテレフタレート、ポリブチレンテレフタレート、ポリシクロヘキセンテレフタレート等）、ポリオレフィン樹脂（ポリエチレン、ポリプロピレン等）、ポリアミド樹脂、ポリアセタール樹脂を例示できる。またこの種の樹脂として、これら種々の樹脂のアロイ、例えばアクリル樹脂とポリカーボネート樹脂とのアロイを使用することもできる。
そして義歯床４の製造方法は樹脂（成形材料）の種類により適宜設定できる。例えば重合性組成物（成形材料）を金型内に填入したのち、熱や光照射等のエネルギーを利用し重合硬化させることで義歯床４を製造できる。また熱可塑性樹脂を熱融解させたのち（成形材料としたのち）、石膏型内に射出して冷却固化させることで義歯床４を製造できる。
【００１５】
［人工歯］
人工歯６は、天然歯（永久歯または乳歯）に倣った形状の部材であり、後述の維持孔８を有する（図２〜図４を参照）。
例えば本実施例の人工歯６は臼歯として使用可能であり、略平坦な噛合せ部６ａと、付け根部６ｂを有する（図２を参照）。この人工歯６は、噛合せ部６ａから付け根部６ｂにかけて次第に先細り状とされており、舌側面６ｃ（口腔内を向く面）と、頬側面６ｄ（口腔外を向く面）と、側面６ｅ（他の歯に対面可能な面）がそれぞれ自由曲面状である。
【００１６】
そして人工歯６の材質として金属（合金）やセラミックや樹脂を例示でき、本実施例では、後述のレーザ加工を考慮して樹脂製の人工歯６を使用する。
人工歯６の樹脂の種類は特に限定しない。この種の樹脂として、アクリル樹脂、ポリカーボネート樹脂、ウレタン樹脂、ポリエステル樹脂（ポリエチレンテレフタレート、ポリブチレンテレフタレート、ポリシクロヘキセンテレフタレート等）、ポリオレフィン樹脂（ポリエチレン、ポリプロピレン等）を例示できる。またこの種の樹脂として、これら種々の樹脂のアロイ、例えばアクリル樹脂とポリカーボネート樹脂とのアロイを使用することもできる。なお典型的な人工歯６は幾層かで構成されている（多層構造である）ため、例えばアクリル樹脂とポリカーボネート樹脂等の複数の樹脂を層構造で使用することもできる。
また人工歯６の製造方法は樹脂の種類により適宜設定できる。例えば重合性組成物を金型内に填入したのち重合硬化させることで人工歯６を製造できる。また熱可塑性樹脂を熱融解させたのち、石膏型に射出して冷却固化させることで人工歯６を製造できる。
【００１７】
（粒状物）
本実施例では、レーザによる維持孔８の形成（詳細後述）を考慮して、樹脂製の人工歯６（成形材料）に粒状物を添加することが望ましい。
このように人工歯６が粒状物を含有することで、人工歯６のレーザ照射部分の蒸散を促進して維持孔８を性能よく（適切な径としつつ且つ溶融付着物をほとんど生じさせることなく）形成できる。
粒状物は、平均粒径１μｍ以下（典型的に１μｍ〜０．００５μｍの範囲）の粒子であり、無機顔料とシリカの少なくとも一つにて形成できる。ここで無機顔料として、酸化チタンなどの白色顔料や、酸化鉄などの黄色顔料、カーボンブラックなどの黒色顔料、アルミン酸コバルト（ＣｏＡｌ２Ｏ４）などの青色顔料を例示できる。そして本実施例では、無機顔料製の粒状物とシリカ製の粒状物のいずれかを単独で含有させることができるとともに、両者をともに含有させることもできる。
なお粒状物の粒径（一次粒子径）は、例えば透過型電子顕微鏡や走査型電子顕微鏡にて測定できる。そして粒状物５００個から粒度分布をとることでその平均粒径を算出できる。
【００１８】
そして人工歯６に対して（全重量を基準として）、０重量％以上４０重量％未満の無機顔料の粒状物と、０重量％以上２０重量％未満のシリカの粒状物を合計で０．１重量％以上４０重量％未満の範囲で含有させることができる。
ここで粒状物（無機顔料又はシリカ製）の含有量が０．１重量％未満であると、レーザ加工時に人工歯６（樹脂）の蒸散を促進させる効果にとぼしくなり、所望の維持孔８を形成しにくくなる。また無機顔料の含有量が４０重量％以上であると人工歯６が形成（重合）不能となることがある。また無機顔料の含有量が１０重量％以上であると、人工歯の色味に問題が生ずる（例えば天然歯の色味と極端に異なる色味となる）ことがある。
また同様にシリカの含有量が２０重量％以上であると人工歯６が形成不能となることがある。
そして粒状物の含有量が０．１重量％〜２０重量％（更に好ましくは０．１重量％〜５重量％）の範囲であると、所望の維持孔８を形成できるとともに、人工歯６の強度を好適に維持することができる。さらに有床義歯２の耐久性及び人工歯６の強度向上の観点から、０重量％以上２０重量％未満の無機顔料の粒状物と、０重量％以上１０重量％未満のシリカの粒状物を合計で０．１重量％以上２０重量％未満の範囲で含有させることが好ましい。
【００１９】
（架橋剤）
さらに本実施例では、レーザによる維持孔８の形成（詳細後述）を考慮して、人工歯６（樹脂）を架橋構造とすることが望ましい。こうすることで人工歯６のレーザ照射部分の蒸散を促進して所望の維持孔８をさらに性能よく形成できる。
架橋剤の種類は、人工歯６の材料（樹脂）に応じて設定でき、例えばアクリル樹脂製の人工歯６の場合には、エチレングリコールジメタクリレートを架橋剤として使用できる。そして人工歯６の材料（樹脂）に応じて、各種の架橋剤（トリエチレングリコールジメタクリレート、１，４−ブタンジオールジメタクリレート、１，６−ヘキサンジオールジメタクリレート、１，１０−デカンジオールジメタクリレート、ネオペンチルグリコールジメタクリレート、トリメチロールプロパントリメタクリレート等）を適宜使用できる。
また架橋剤の添加量は、人工歯６全重量を基準として、０．１重量％以上４０重量％未満であることが望ましい。ここで架橋剤の添加量が０．１重量％未満であると、レーザ加工時に人工歯６（樹脂）の蒸散を促進させる効果にとぼしくなり、所望の維持孔８を形成しにくくなる。また架橋剤の添加量が４０重量％以上であると人工歯６が極端にもろくなり破折しやすくなる。
さらに本実施例では、人工歯６（樹脂）を架橋構造とするとともに、粒状物を添加することで、所望の維持孔８を好適に形成することができる。
【００２０】
［維持孔］
維持孔８は、人工歯６の並び方向Ｄに人工歯６を貫通して他の歯（他の人工歯または天然歯）に対面可能に開口する貫通孔である（図１、図３及び図４を参照）。
本実施例では、維持孔８の内面が、切削痕を有さない滑らかな面とされている（図７（ａ）を参照、形成方法は後述）。このように維持孔８の内面が滑らかである（切削痕を有さない）と、義歯床４の成形材料をスムーズに侵入させることができる。
そして維持孔８は、義歯床４に埋設可能な箇所に形成されており、典型的に付け根部６ｂに形成できる。
【００２１】
ここで維持孔８の断面形状は特に限定しない。例えば維持孔８（断面形状）を、噛合せ部６ａ側から付け根部６ｂ側に向けて段階的に又は連続的に幅狭となる形状（アンダーカット形状）とすることで、人工歯６の取付け安定性を向上させることができる。
例えば本実施例の維持孔８は、アンダーカット形状を有しており、噛合せ部６ａ側の第一部位８ａと、付け根部６ｂ側の第二部位８ｂを有する（図４を参照）。第一部位８ａ（断面形状）は、人工歯６の内面から外面にかけて（頬舌方向の厚み方向に）幅広な略矩形状とされている（幅寸法Ｗ１）。また第二部位８ｂ（断面形状）は、人工歯６の内面から外面にかけて幅狭の略矩形状であり、第一部位８ａに連通しつつ人工歯６の底面に開口する（幅寸法Ｗ２、Ｗ２＜Ｗ１）。
【００２２】
［人工歯（維持孔）の製造］
人工歯６を、材質に応じて適宜の手法（成形，焼成，鋳造など）にて作成したのち、維持孔８を形成する。このとき本実施例では、下記の第一工程〜第三工程にて、樹脂製の人工歯６に維持孔８を効率よく形成することとした。
なお本実施例では、維持孔８の形成方法として、レーザ（後述）による形成を例示するが、その他各種の形成方法を採用できる。この種の維持孔８の形成方法として、熱源の接触などの熱的作用による形成方法、高圧水流や高圧エアによる穿設、インサート成形を例示できる。インサート成形では、筒材（維持孔８の外形形状に倣った形状の部材）に離型剤を塗布したのち、人工歯６の金型内に配置する。そして人工歯６の成形後に筒材を除去することで維持孔８を形成できる。そして上述の各形成方法により、維持孔８の内面を、切削痕を有さない滑らかな面とすることができる。
【００２３】
（第一工程）
第一工程では、レーザ光ＬＢの照射方向に維持孔形成位置を対面させた状態で人工歯６を保持可能であるとともに、レーザ光の通過可能な貫通孔部（１２ａ，１４ａ）を備える型材１０を製造する（図５を参照）。
本実施例の型材１０は、後述の一対の型（第一型１２と第二型１４）を有して、人工歯６を挟み付け状態で保持できる。一対の型１２，１４は、人工歯６を厚み方向から挟み付けつつ、人工歯６の側面６ｅの中央線ＣＬ（レーザ照射方向に直交する線）を挟んで対面状に配置できる。
ここで型材１０の形成方法は特に限定しないが、人工歯６を用いたシリコンによる型取りや、人工歯６の３次元データを基にしたトリミングを例示できる。なかでもレーザ照射光方向と人工歯６の維持孔８の貫通方向が平行になるように、人工歯６の３次元データを用いて型材１０をトミリングして製作することにより、維持孔８の形状や位置の精度を向上させることができる。
【００２４】
そして第一型１２は、略矩形の平板材であり、第一貫通孔部１２ａと、第一配置部１２ｂと、一対の組付け突部１２ｃを有する。第一貫通孔部１２ａは、第一型１２中央の貫通孔であり、維持孔８の形成位置を露出可能に開口する。また第一配置部１２ｂは、人工歯６の一面側（例えば舌側面６ｃ側）を型取りした凹部であり、第一貫通孔部１２ａの周囲に形成される。そして一対の組付け突部１２ｃは、第二型１４に向けて突出する部位（立方体状）であり、それぞれ第一型１２の縁部に形成できる。
また第二型１４は、略矩形の平板材（第一型１２と同寸）であり、第二貫通孔部１４ａと、第二配置部１４ｂと、一対の組付け孔部１４ｃを有する。第二貫通孔部１４ａは、第一貫通孔部１２ａと同一構成であり、第二型１４の中央に形成される。また第二配置部１４ｂは、人工歯６の他面側（例えば頬側面６ｄ側）を型取りした凹部であり、第二貫通孔部１４ａの周囲に形成される。そして一対の組付け孔部１４ｃは、それぞれ組付け突部１２ｃを嵌め込み可能な切欠き部（立方体状）であり、第二型１４の縁部に形成できる。
そして本実施例では、両型１２，１４に、それぞれ貫通孔部１４ａ，１４ｂを設けたことで、レーザ光の照射による各型の破損を回避しつつ繰り返し使用することができる。
【００２５】
（第二工程）
第二工程では、複数の型材１０を並べて配置するとともに、複数の型材１０にそれぞれ人工歯６を配置する。
このとき本実施例では、複数の型材１０を、図示しない作業台に適宜の間隔で又は等間隔で配置できる。そして図示しないレーザ（照射装置）を各型１０に対面可能な位置に配置しつつ、各型材１０の並ぶ方向に相対移動可能とする。ここでレーザとして、炭酸ガスレーザ、ルビーレーザ、アルゴンレーザ、半導体レーザを例示でき、なかでも透明性の高い樹脂に好適である炭酸ガスレーザが好ましい。
そして上述の作業に前後して、第一型１２と第二型１４（両型の配置部）にて人工歯６を挟み付けつつ、組付け突部１２ｃを組付け孔部１４ｃに嵌め付ける。こうして複数の型材１０にそれぞれ人工歯６を配置しつつ、各貫通孔部１２ａ，１４ａから露出した人工歯６部分（維持孔８の形成位置）を、レーザ光ＬＢの照射点に対面配置する。本実施例では、各型材１０にて人工歯６を安定的に保持することで、レーザ照射方向に維持孔８の形成位置をより確実に対面させることができる。
なお複数の型材１０は、各々、異なる種類の人工歯６を配置することができ、また同一種類の人工歯６を配置することもできる。
【００２６】
（第三工程）
第三工程では、複数の型材１０に対してレーザを順次対面させつつ、各型材１０に保持された人工歯６に維持孔８を形成する（図３〜図５を参照）。
このようにレーザを用いて維持孔８を形成することで、維持孔８の内面を、切削痕を有さない滑らかな面とすることができる（図７を参照）。そして本実施例では、複数の型材１０を等間隔に並べることが好ましく、こうすることでレーザを等距離ずつ相対移動させること（比較的シンプルな動作）により、各人工歯６に対して維持孔８を効率よく形成できる。
ここでレーザの出力は、人工歯６を貫通できる限り特に限定しないが、樹脂製の人工歯６の場合には典型的に出力を０．２Ｗ〜１００Ｗに設定できる。ここでレーザの出力が０．２Ｗ未満であると人工歯６を貫通できないおそれがある。またレーザの出力が１００Ｗを超えると、人工歯６に焦げが発生するなどして、これが成形材料の侵入（流れ）の抵抗になるおそれがある。
【００２７】
そして本実施例では、レーザ光入射側の維持孔８（第一部位８ａ）の開口面積と、出射側の維持孔８（第一部位８ａ）の開口面積を、それぞれ０．１ｍｍ２〜１０ｍｍ２の範囲に設定することが望ましい。こうすることで維持孔８（極小）においても、義歯床４の成形材料がスムーズに流れ込むとともに、人工歯６の強度を好適に維持できる。
さらにレーザ光入射側の維持孔８（第一部位８ａ）の開口面積を１とした場合、出射側の維持孔８（第一部位８ａ）の開口面積を０．６〜１．４の範囲とすることが望ましい。開口面積の比率が上記範囲から外れると、維持孔８の断面形状が大きく変わるなどして、義歯床４の成形材料の流れ方向に問題が出たり、製品的な外観を損ねたりする。
【００２８】
（有床義歯の製造）
図１〜図４を参照して、義歯床４の成形時において、人工歯６の維持孔８に、義歯床４の成形材料を侵入させて義歯床４に埋設状に取付ける。
このとき本実施例では、維持孔８の内面を、切削痕を有さない滑らかな面としたことで、義歯床４の成形材料の侵入を促進させることができる（取付け安定性に優れる構成にできる）。このため本実施例では、維持孔８内で成形材料が固化することにより（アンカ作用を奏することにより）、義歯床４に対する人工歯６の取付け安定性を好適に向上させることができる。
また本実施例では、粒状物にて、レーザ照射時における人工歯６のべとつきを極力抑えて蒸散を促進させることができる（極小の維持孔８を性能よく形成できる）。さらにこのとき人工歯６を架橋構造とすることで、維持孔８をさらに性能よく形成できる。
この結果として本実施例によれば、人工歯６に維持孔８を性能よく形成することができる。また実施例では、上述の人工歯６（取付け安定性に優れる人工歯６）を有する有床義歯２を製造できる。
【００２９】
［試験例］
以下、第２発明及び第３発明を試験例に基づいて説明するが、本発明は試験例に限定されない。
（実施例１）
実施例１では、人工歯の主原料（ＰＭＭＡ，ＭＭＡ，ＢＰＯ）にシリカの粒状物を０．１重量％添加した（［表１］及び［表２］を参照）。そしてこれら成分を混練して均一にしたのち金型（１０×１０×１０ｍｍ）に填入して沸騰水中で３０分間硬化させた。その後金型から取り出し、１２０℃で１２時間熱処理を行ったのち、常温に戻したものを実施例１の人工歯（アクリル樹脂製）とした。なお人工歯の形態（金型形状）として、中切歯（山八歯材工業株式会社製、商品名：エフセラ下顎１番）の形態を用いた。
【００３０】
（実施例２）
本実施例では、人工歯の主原料（実施例１と同種）に酸化チタン（ＴｉＯ２、無機顔料）の粒状物を０．１重量％添加した。そして実施例１と同一条件にて、実施例２の人工歯を製造した。
【００３１】
（実施例３）
本実施例では、人工歯の主原料（実施例１と同種）に、３重量％の酸化チタンの粒状物と、３重量％のシリカの粒状物を添加した。そして実施例１と同一条件にて実施例３の人工歯を製造した。
【００３２】
（実施例４）
本実施例では、人工歯の主原料（実施例１と同種）に、１０重量％の酸化チタンの粒状物と、１０重量％のシリカの粒状物を添加した。そして実施例１と同一条件にて実施例４の人工歯を製造した。
【００３３】
（実施例５）
本実施例では、人工歯の主原料（実施例１と同種）に、酸化チタンの粒状物を２０重量％添加した。そして実施例１と同一条件にて実施例５の人工歯を製造した。
【００３４】
（実施例６）
本実施例では、人工歯の主原料（実施例１と同種）に、エチレングリコールジメタクリレート（ＥＧＤＭＡ、架橋剤）を０．１重量％添加した。そして実施例１と同一条件にて、実施例６の人工歯を製造した。
【００３５】
（実施例７）
本実施例では、人工歯の主原料（実施例１と同種）に、ＥＧＤＭＡを５重量％添加した。そして実施例１と同一条件にて、実施例７の人工歯を製造した。
【００３６】
（実施例８）
本実施例では、人工歯の主原料（実施例１と同種）に、ＥＧＤＭＡを２０重量％添加した。そして実施例１と同一条件にて、実施例８の人工歯を製造した。
【００３７】
（実施例９）
本実施例では、人工歯の主原料（実施例１と同種）に、３重量％の酸化チタンの粒状物と、３重量％のシリカの粒状物と、０．１重量％のＥＧＤＭＡを添加した。そして実施例１と同一条件にて実施例９の人工歯を製造した。
【００３８】
（実施例１０）
本実施例では、人工歯の主原料（実施例１と同種）に、３重量％の酸化チタンの粒状物と、３重量％のシリカの粒状物と、５重量％のＥＧＤＭＡを添加した。そして実施例１と同一条件にて実施例１０の人工歯を製造した。
【００３９】
（実施例１１）
本実施例では、人工歯の主原料（実施例１と同種）に、３重量％の酸化チタンの粒状物と、３重量％のシリカの粒状物と、２０重量％のＥＧＤＭＡを添加した。そして実施例１と同一条件にて実施例１１の人工歯を製造した。
【００４０】
（実施例１２）
本実施例では、人工歯の主原料（ビスフェノールＡ，ホスゲン）に、１重量％の酸化チタンの粒状物と、１重量％のシリカの粒状物を添加した（［表１］及び［表４］を参照）。そして実施例１と同一条件にて実施例１２の人工歯（ポリカーボネート樹脂製）を製造した。
【００４１】
（比較例１）
本比較例では、人工歯の主原料（実施例１と同種）のみを使用して、実施例１と同一条件にて比較例１の人工歯を製造した（［表１］及び［表３］を参照）。
【００４２】
（比較例２）
本比較例では、人工歯の主原料（比較例１と同種）に、シリカの粒状物を２０重量％添加した。そして実施例１と同一条件にて比較例２の人工歯の製造を試みた。
【００４３】
（比較例３）
本比較例では、人工歯の主原料（比較例１と同種）に、シリカの粒状物を４０重量％添加した。そして実施例１と同一条件にて比較例３の人工歯の製造を試みた。
【００４４】
(比較例４)
本比較例では、人工歯の主原料（比較例１と同種）に、酸化チタンの粒状物を４０重量％添加した。そして実施例１と同一条件にて比較例４の人工歯の製造を試みた。
【００４５】
(比較例５)
本比較例では、人工歯の主原料（比較例１と同種）に、３重量％の酸化チタンの粒状物と、３重量％のシリカの粒状物と、４０重量％のＥＧＤＭＡを添加した。そして実施例１と同一条件にて比較例５の人工歯を製造した。
【００４６】
(比較例６)
本比較例では、人工歯の主原料（実施例１２と同種）のみを使用して、実施例１と同一条件にて比較例１の人工歯を製造した（［表１］及び［表４］を参照）。
【００４７】
［維持孔の性能試験（貫通試験・付着試験）］
本試験では、各実施例の人工歯及び比較例の人工歯に、各々、炭酸ガスレーザ（三菱電機社製、型式：８０６Ｔ２−２５ＳＲＰ）を用いて維持孔を形成した。炭酸ガスレーザの照射条件は、入射口径：０．４ｍｍ、８５０ｘ６５０（テーブルサイズ）、発振器：Ｃｏ２レーザ、定格/ピーク出力：１．０ｋＷ/２．５ｋＷとした。
そして下記の基準により、各実施例及び各比較例における維持孔の性能（貫通精度、溶融物の付着の程度）を評価した。さらに実施例１の人工歯の維持孔内面を、形状測定レーザマイクロスコープ（型番ＶＫＸ１００、キーエンス社製）にて観察した（図７（ａ）を参照）。また参考例として、実施例１の人工歯にドリルを用いて維持孔を形成したのち、維持孔内面を、形状測定レーザマイクロスコープにて観察した（図７（ｂ）を参照）。
【００４８】
（１）貫通試験：貫通試験では、入射側の維持孔の開口面積を０．１２５６ｍｍ２（口径０．４ｍｍ）に設定して、維持孔の出射側の開口面積を測定した。そして下記の基準にて、各実施例及び各比較例の貫通孔の貫通精度を評価した。
◎：出射側の開口面積が０．０７０６５ｍｍ２（口径０．３ｍｍ）以上０．１９６２５ｍｍ２（口径０．５ｍｍ）以下。
○：出射側の開口面積が０．０３１４ｍｍ２（口径０．２ｍｍ）以上０．０７０６５ｍｍ２（口径０．３ｍｍ）未満。
×：出射側の開口面積が０以上０．０３１４ｍｍ２（口径０．２ｍｍ）未満。
【００４９】
（２）付着試験：人工歯に溶融物が付着したか否かを目視にて確認した。
○：溶融物の付着なし。
×：溶融物の付着あり。
【００５０】
［歯破折荷重試験］
本試験では、万能試験機を用いて、各実施例及び比較例の人工歯に対して圧縮剪断試験を行った。万能試験機として、電子式万能試験機（型番：ＣＭＴ４２０４、ＳＨＥＮＺＨＥＮ  ＳＡＮＳ  ＴＥＳＴＩＮＧ  ＭＡＣＨＩＮＥ  Ｃｏ,ＬＴＤ.社製）を使用した。
このとき図６を参照して、土台２２に義歯床４を取付けたのち、ヘッド２４を下方に移動させて人工歯６を押圧した（ヘッドスピード１ｍｍ／ｍｉｎ）。この条件で人工歯６が脱離又は破壊されたときの荷重（ｇ）を測定した。
なお本試験では、アクリル樹脂の義歯床４を使用した。義歯床４の成形材料として、６９．９重量％のＰＭＭＡ、３０重量％のＭＭＡ、０．１重量％のＢＰＯを使用した。
そして下記の基準にて、試験結果を評価した。
◎：破折荷重７．６ｇ以上。
○：破折荷重７．５ｇ〜６．５ｇ。
×：破折荷重６．５ｇ未満。
【００５１】
［結果及び考察］
［表１］に、人工歯の各成分の詳細を示す。なた［表２］〜［表４］に、各実施例及び各比較例の組成と試験結果を適宜示す。
【表１】
2014147629.tif 000003
【００５２】
【表２】
2014147629.tif 000004
【００５３】
【表３】
2014147629.tif 000005
【００５４】
【表４】
2014147629.tif 000006
【００５５】
［表３］及び［表４］を参照して、比較例１〜６では、所望の性能を備える人工歯を製造できなかった。
例えば比較例１では、維持孔の性能が極端に悪く、また破断荷重が比較的小さく人工歯の強度（または有床義歯の耐久性）に劣ることがわかった。また比較例２〜４では成形材料が硬化せず、人工歯を製造できなかった。また比較例５では、破断荷重が極端に小さく強度（または耐久性）に著しく劣ることがわかった。そして比較例６では、維持孔の性能が極端に悪く、また破断荷重が極端に小さく強度（または耐久性）に著しく劣ることがわかった。
【００５６】
これとは異なり［表２］及び［表４］を参照して、実施例１〜１２の人工歯では、性能に優れた維持孔を形成できるとともに、破断荷重が大きく強度（または耐久性）に優れることがわかった。とりわけ実施例９〜１１では、所望の強度（または耐久性）を維持しつつ、特に性能に優れた維持孔を形成できることがわかった。
以上のことから、各実施例によれば、人工歯に維持孔を性能よく形成することができることがわかった。
【００５７】
本実施形態の人工歯等は、上述した実施形態に限定されるものではなく、その他各種の実施形態を取り得る。
（１）本実施例では、後述の一対の型（第一型１２と第二型１４）を有して、人工歯６を挟み付け状態で保持する例を説明した。これとは異なり型材として、第一型と第二型のいずれか一方を用いることができる。
（２）本実施例では、人工歯や義歯床の構成（形状、寸法など）を例示したが、これら部材の構成を限定する趣旨ではない。例えば人工歯の形状を、噛合せ部と付け根部を略同形（先細り状ではない形状）や付け根部の方が幅広な形状とすることができる。また人工歯の成分として、主原料、粒状物、架橋剤のほかに他の成分（希釈剤、増粘剤など）を含有させることができる。
（３）また本実施例では、維持孔８として、人工歯６の並び方向Ｄに人工歯６を貫通して他の歯（他の人工歯または天然歯）に対面可能に開口する貫通孔を例示した。維持孔の貫通方向はこれに限定されず、例えば人工歯の頬舌方向の厚み方向に貫通させることもできる。
【符号の説明】
【００５８】
２        有床義歯
４     義歯床
６     人工歯
８     維持孔
８ａ     第一部位
８ｂ     第二部位
１０   型材
１２     第一型
１４     第二型
２２   即重土台
２４   ヘッド
【図１】
2014147629.tif 000007
【図３】
2014147629.tif 000008
【図４】
2014147629.tif 000009
【図５】
2014147629.tif 000010
【図６】
2014147629.tif 000011
【図２】
2014147629.tif 000012
【図７】
2014147629.tif 000013